【事件の表示】
　特願２００８−５３８１５３「多層弾性物品」拒絶査定不服審判事件〔平成１９年　５月　３日国際公開、ＷＯ２００７／０５１１１５、平成２１年　４月　２日国内公表、特表２００９−５１３３９６〕について、次のとおり審決する。
【結　論】
　本件審判の請求は、成り立たない。
【理　由】
１．手続の経緯
　本願は、２００６年１０月２５日（パリ条約による優先権主張外国庁受理２００５年１０月２６日、２００５年１２月２７日、２００６年９月６日、いずれもアメリカ合衆国）を国際出願日とする出願であって、その主な手続の経緯は、以下のとおりである。
　平成２１年　８月２１日　手続補正書提出
　平成２１年　９月　２日　手続補正書提出
　平成２３年　３月３０日　拒絶理由通知
　平成２３年　９月　２日　意見書及び手続補正書提出
　平成２４年　６月２８日　拒絶査定
　平成２４年１１月　２日　審判請求書及び手続補正書提出
　平成２５年　１月１８日　審尋
　平成２５年　４月２２日　回答書提出
　平成２５年　９月１７日　拒絶理由通知
　平成２５年１２月２４日　意見書及び手続補正書提出
　
　
２．本願発明
　本願の請求項１ないし５に係る発明は、平成２５年１２月２４日付け手続補正書によって補正された特許請求の範囲の請求項１ないし５に記載された事項により特定されるとおりのものと認めるところ、その請求項１に係る発明（以下、「本願発明」という。）の記載は以下のとおりである。
「　　【請求項１】
　少なくとも２つの層を有する物品であって、（ａ）１〜２５％の結晶化度を有する低結晶化度ポリマーを含む低結晶化度層および（ｂ）高結晶化度ポリマーを含む高結晶化度層を含み、前記物品が伸長後塑性変形を受けることができ、前記低結晶化度ポリマーがエチレン／α−オレフィン共重合体であり、ここで、前記エチレン／α−オレフィン共重合体が少なくとも６０モルパーセントのエチレンを有するマルチブロックコポリマーであり、そして以下の基準を有する、物品。
　（ａ）１．７から３．５のＭｗ／Ｍｎ、１１５℃〜１２５℃の少なくとも１つの融点Ｔｍ（℃）、および０．８７ｇ／ｃｍ３〜０．９５ｇ／ｃｍ３の密度ｄ（ｇ／ｃｍ３）を有し、ここで、このＴｍおよびｄの数値は以下の関係に相当する。
　　　　Ｔｍ＞−２００２．９＋４５３８．５（ｄ）−２４２２．２（ｄ）２」
　
　
３．刊行物の記載事項及び刊行物記載の発明
　当審で通知した平成２５年９月１７日付け拒絶理由通知書で引用した、本願優先日前に頒布された刊行物である国際公開第２００５／０９０４２７号（以下、「刊行物１」という。）、及び国際公開第２００４／０６３２７０号（以下、「刊行物２」という。）には、それぞれ、以下の事項及び発明が記載されている。なお、記載箇所を示す行数は、空白行を含む。
　
（１）刊行物１の記載事項及び刊行物１記載の発明
　なお、括弧内に、刊行物１に係る国際出願に基づいて出願した、日本国特許出願の公表公報（特表２００７−５２９６１７号公報）を参照した日本語翻訳文、及び同公報における該当箇所を示す。
　ア．明細書第１０ページ第２２ないし２４行（第１１ページ第９ないし１２行） 
「More specifically, the term polyethylene includes homopolymers of ethylene and copolymers of ethylene and one or more Ｃ３〜８　α-olefins in which ethylene comprises at least 50 mole percent. 」 
（訳：より詳細にはより具体的には、用語「ポリエチレン」は、エチレンのホモポリマー、及び、エチレンと１又はそれ以上のＣ３〜８　α−オレフィンとのコポリマーであってエチレンが少なくとも５０モル％を構成するコポリマーを含む。） 
　
　イ．明細書第１１ページ第５ないし１１行（第１１ページ第２８ないし３６行） 
「・・・・・both polymer polydispersity (PDI or Mw/Mn),・・・・・More specifically, when produced in a continuous process, the polymers desirably possess PDI from 1.7 to 2.9, preferably from 1.8 to 2.5, more preferably from 1.8 to 2.2, and most preferably from 1.8 to 2.1. When produced in a batch or semi-batch process, the polymers desirably possess PDI from 1.0 to 2.9, preferably from 1.3 to 2.5, more preferably from 1.4 to 2.0, and most preferably from 1.4 to 1.8.」 
（訳：・・・両方のポリマー多分散性（ＰＤＩ又はＭｗ／Ｍｎ）、・・・本発明のポリマーは、望ましくはＰＤＩが１．７から２．９であり、好ましくは１．８から２．５であり、より好ましくは１．８から２．２であり、最も好ましくは１．８から２．１である。バッチ又は半バッチ方法で生成される場合、本発明のポリマーは、望ましくはＰＤＩが１．０から２．９であり、好ましくは１．３から２．５であり、より好ましくは１．４から２．０であり、最も好ましくは１．４から１．８である。） 
　
　ウ．明細書第１１ページ第１２ないし１６行（第１１ページ第３８ないし４２行） 
「The term ethylene multi-block copolymer means a multi-block copolymer comprising ethylene and one or more copolymerizable comonomers, wherein ethylene comprises a plurality of the polymerized monomer units of at least one block or segment in the polymer, preferably at least 90 mole percent, more preferably at least 95 mole percent, and most preferably at least 98 mole percent of said block. 」 
（訳：用語「エチレンマルチブロックコポリマー」は、エチレンと１又はそれ以上の共重合性コモノマーとを含むマルチブロックコポリマーであって、エチレンが、ポリマー中の少なくとも１つのブロック又はセグメントの重合モノマー単位の過半数を構成し、好ましくはこれらのブロックの少なくとも９０モル％、より好ましくは少なくとも９５モル％、最も好ましくは少なくとも９８モル％を構成するマルチブロックコポリマーを意味する。） 
　
　エ．明細書第６８ページ第３４行ないし第６９ページ第２行（第６２ページ第１０ないし１４行） 
「Utilizing the present process, novel polymers, especially olefin interpolymers, including multi-block copolymers of one or more olefin monomers, are readily prepared. Highly desirably, the polymers are interpolymers comprising in polymerized form ethylene and at least one Ｃ３〜２０　α-olefin comonomer, and optionally one or more additional copolymerizable comonomers. 」 
（訳：本発明の方法を使用すると、新規ポリマー、特にオレフィンインターポリマー、例えば１又はそれ以上のオレフィンモノマーのマルチブロックコポリマーが容易に調製される。非常に望ましくは、本発明のポリマーは、重合した形態の、エチレンと、少なくとも１種類のＣ３〜２０　α−オレフィンコモノマーと、場合により１又はそれ以上の追加の共重合性コモノマーとを含むインターポリマーである。） 
 　 
　オ．明細書第６９ページ第６ないし１０行（第６２ページ第１９ないし２３行） 
「In a first embodiment, the invention is an interpolymer having at least one melting point, T m , in degrees Celcius and density, ｄ＊, in grams/cubic centimeter, wherein the numerical values of the variables correspond to the relationship: 
 T m  -2002.9 + 4538.5(ｄ＊) - 2422.2(ｄ＊)２ , and wherein the interpolymer has a Mｗ /M ｎ from 1.7 to 3.5.」 
（訳：第１の実施形態において、本発明は、少なくとも１つの融点Ｔｍ（単位：摂氏温度）及び密度ｄ＊（単位：グラム／立方センチメートル）を有するインターポリマーであって、変数の数値が下記の関係： 
 Ｔｍ＞−２００２．９＋４５３８．５（ｄ＊）−２４２２．２（ｄ＊）２に対応し、Ｍｗ／Ｍｎが１．７から３．５であるインターポリマーである。） 
 　 
　カ．明細書第７６ページ第３１ないし３４行（第６８ページ第２１ないし２７行） 
「
Applications and End Uses
　The polymers of the invention can be useful employed in a variety of conventional thermoplastic fabrication processes to produce useful articles, including objects comprising at least one film layer, such as a monolayer film, or at least one layer in a multilayer film ・・・・・」 
（訳：
用途及び最終用途
 　 
　キ．明細書第７８ページ第１２行（第６９ページ第３４行） 
 「Suitable end uses for the foregoing products include elastic films ・・・・・」 
（訳：上記生成物の好適な最終用途としては、弾性のフィルム・・・・・が挙げられる。） 
 　 
　ク．明細書第１１９ページ第１０ないし１７行（第１０５ページ第１０ないし１７行） 
 「Table 5 also shows that the polymers of the invention have better retractive stress at 150 percent strain (demonstrated by higher retractive stress values) than some of the comparative samples. ・・・・・Polymers having higher than 150 percent retractive stress values would be quite useful for elastic applications, such as elastic fibers and fabrics, especially nonwoven fabrics. Other applications include diaper, hygiene, and medical garment waistband applications, such as tabs and elastic bands.」 
（訳：表５は、本発明のポリマーが、一部の比較例サンプルよりも、１５０％ひずみにおける収縮応力が優れていることも示している（高い収縮応力値によって示されている）。・・・・・. １５０％を超える収縮応力値を有するポリマーは、弾性用途、例えば弾性の繊維及び布、特に不織布において非常に有用である。他の用途としては、おむつ、衛生、及び医療用の衣類のウエストバンド用途、例えばタブ及び弾性バンドが挙げられる。） 
 　 
　ケ．明細書第１１２ページのＴａｂｌｅ３（第９９ページの表３）の記載 
 　Ｔａｂｌｅ３（訳：表３）には、「ＥＸ．」（訳：実施例）の５ないし１０、１４、及び１６ないし１９について、Ｄｅｎｓｉｔｙ（訳：密度）が０．８７５７ないし０．９３４４（ｇ／ｃｍ３）の範囲にあり、Ｔｍ（訳：融点）が１１５から１２５（℃）の範囲にあることが記載されている。 
 　 
　コ．刊行物１発明 
　上記エ．に摘示するように、刊行物１には、エチレンと、Ｃ３〜２０　α−オレフィンコモノマーのマルチブロックコポリマーが記載されている。また、上記ウ．に摘示するように、刊行物１には、マルチブロックコポリマーが少なくとも９０モル％のエチレンを有することの記載がある。さらに、上記オ．に摘示するように、ポリマーが、融点Ｔｍと密度ｄについて、Ｔｍ＞−２００２．９＋４５３８．５（ｄ＊）−２４２２．２（ｄ＊）２の関係を有しており、Ｍｗ／Ｍｎが１．７から３．５であることが示されている。 
　また、上記カ．ないしキ．に摘示するように、ポリマーの用途として、単層の物品を構成することが示されている。 
　刊行物１の記載事項を本願発明の記載に沿って整理すると、刊行物１には以下の発明（以下、「刊行物１発明」という。）が記載されている。
　
「単層を有する物品であって、（ａ）エチレンを含むブロックコポリマー層を含み、前記エチレンを含むブロックコポリマー層のポリマーがエチレンと、Ｃ３〜２０　α−オレフィンコモノマーのマルチブロックコポリマーであり、ここで、前記エチレンと、Ｃ３〜２０　α−オレフィンコモノマーのマルチブロックコポリマーが少なくとも９０モルパーセントのエチレンを有するマルチブロックコポリマーであり、そして以下の基準を有する、物品。 
　（ａ）１．７から３．５のＭｗ／Ｍｎを有し、ここで、融点Ｔｍ（℃）および密度ｄ（ｇ／ｃｍ３）の数値は以下の関係に相当する。 
 　　　　Ｔｍ＞−２００２．９＋４５３８．５（ｄ＊）−２４２２．２（ｄ＊）２」
　
（２）刊行物２の記載事項及び刊行物２発明
　なお、括弧内に、刊行物２に係る国際出願に基づいて出願した、日本国特許出願の公表公報（特表２００６−５１７４７７号公報）を参照した日本語翻訳文、及び同公報における該当箇所を示す。
　
　ア．
ＣＬＡＩＭＳ
「An article comprising: 
(a) a low crystallinity layer comprising a low crystallinity polymer; 
(b) a high crystallinity layer comprising a high crystallinity polymer, wherein said high crystallinity polymer has a melting point as determined by DSC which is at least 25℃ higher than that of said low crystallinity polymer;  
　wherein said high crystallinity layer is capable of undergoing plastic deformation upon elongation.」 
（訳：以下を含む製品： 
（ａ）低結晶性ポリマーを含む低結晶性層； 
（ｂ）ＤＳＣにより測定して、前記低結晶性ポリマーよりも少なくとも２５℃高い融点を有する高結晶性ポリマーを含む高結晶性層であって、延伸により塑性変形できる前記高結晶性層。）
　
　イ．段落［０００４］（段落【０００４】） 
「Elasticity in films is desired for a number of applications.Examples of such applications are in personal care products, such as diaper back sheets, diaper waistbands, and diaper ears; medical applications, such as gowns and bags; and garment applications, such as disposable wear. In use in the final structure, elastic articles can provide desirable characteristics, such as helping to achieve compliance of garments to an underlying shape. In diaper waistbands, for example, a high elastic recovery ensures the return of the waistband to its original shape throughout the use of the diaper. 」 
（訳：多数の用途においてフィルム弾性が望まれる。当該用途の例としては、パーソナルケア製品、例えばオムツの背シート、オムツの腰バンド、及びオムツの耳；医療用途、例えばガウン及び袋；及び服飾用途、例えば使い捨て衣類がある。最終構造で使用する場合、弾性製品は所望の特性、例えば服飾と基礎的形状の整合性達成を助けるような特性を提供することができる。オムツの腰バンドにおいて、例えば、高弾性回復により、オムツの使用中、元の形に腰バンドが確実に戻るようになる。） 
　
　ウ．段落［０００５］（段落【０００５】） 
「Elasticity is generally obtained from the use of amorphous elastomeric polymer compositions. There are, however, many difficulties and problems associated with the processing of such polymer compositions into articles such as films and fibers. ・・・・・A further difficulty in processing elastic films arises from the tackiness of the films on the roll, which causes blocking, i.e., sticking of the film to itself. This limits the storage of the article after it has been produced. Elastic polymers can also have poor aesthetics, including, for example, poor surface appearance and rubbery/tacky feel or touch.」 
（訳：弾性は通常、アモルファス弾性ポリマー組成物を用いることにより得られる。しかしながら、当該ポリマー組成物からフィルム及び繊維などの製品への処理に関して多くの困難及び問題が存在する。・・・・・さらに、弾性フィルム処理の困難性はロール上のフィルムの粘着性にも起因し、“ブロッキング”、すなわちフィルム同士の貼り付きを生じる。これにより、製品の製造後、その保存が制限される。また、弾性ポリマーは美観にも欠け、例えば、劣った外観及びゴムのような／弾性のある感触または手触りを有する。） 
　
　エ．段落［０００７］（段落【０００７】） 
「In some embodiments, the present invention provides an elastic material having one or more of the following advantages over known materials: ・・・・・reduction in tackiness which provides the ability to store the material before further use or processing; ・・・・・」
（訳：いくつかの実施態様において、本発明は公知の材料に比べて１以上の以下の利点を有する弾性材料を提供する：・・・・・その後の使用または処理前に材料の保存を可能にするような粘着性の減少；・・・・・。）
　
　オ．段落［００４１］（段落【００３８】）
「The crystallinity of the low crystallinity polymer may also be expressed in terms of crystallinity percent. The thermal energy for the highest order of polypropylene is estimated at 189 J/g. That is, 100% crystallinity is equal to 189 J/g. Therefore, according to the aforementioned heats of fusion, the low crystallinity polymer has a polypropylene crystallinity within the range having an upper limit of 40%, or 30%, or 25%, or 20% and a lower limit of 3%, or 5%, or 7%, or 8%. 」
（訳：低結晶性ポリマーの結晶性は結晶性パーセントの語でも表せる。最上位のポリプロピレンの熱エネルギーを１８９Ｊ／ｇで推定する。すなわち、１００％結晶性は１８９Ｊ／ｇに等しい。従って、前述の融解熱に従い、低結晶性ポリマーは上限が４０％、または３０％、または２５％、または２０％及び下限が３％、または５％、または７％、または８％の範囲内のポリプロピレン結晶性を有する。）
　
　カ．刊行物２発明 
　刊行物２の記載事項を本願発明の記載に沿って整理すると、刊行物２には以下の発明（以下、「刊行物２発明」という。）が記載されている。
　
「少なくとも２つの層を有する物品であって、（ａ）低結晶性ポリマーを含む低結晶性層および（ｂ）高結晶性ポリマーを含む高結晶性層を含み、前記物品が延伸により塑性変形できる、物品。」 
　
　
４．対比
　本願発明と、刊行物１発明とを対比すると、刊行物１発明の「単層を有する物品」は、「層を有する物品」という点で、本願発明の「少なくとも２つの層を有する物品」と共通する。また、刊行物１発明の「エチレンを含むブロックコポリマー層」は、「特定のポリマーを含む層」という点で、本願発明の「１〜２５％の結晶化度を有する低結晶化度ポリマーを含む低結晶化度層」と共通する。また、刊行物１発明の「エチレンと、Ｃ３〜２０　α−オレフィンコモノマーのマルチブロックコポリマー」が、本願発明の「エチレン／α−オレフィン共重合体」に相当することは明らかであるし、同様に、「少なくとも９０モルパーセントのエチレンを有するマルチブロックコポリマー」が「少なくとも６０モルパーセントのエチレンを有するマルチブロックコポリマー」に相当し、「１．７から３．５のＭｗ／Ｍｎ」を有することは、「１．７から３．５のＭｗ／Ｍｎ」を有することと一致し、関係式「Ｔｍ＞−２００２．９＋４５３８．５（ｄ＊）−２４２２．２（ｄ＊）２」は、「Ｔｍ＞−２００２．９＋４５３８．５（ｄ）−２４２２．２（ｄ）２」と一致する。
　以上から、本願発明と刊行物１発明との一致点及び相違点は、以下のとおりである。
　
＜一致点＞
「層を有する物品であって、（ａ）特定のポリマーを含む層を含み、前記特定のポリマーがエチレン／α−オレフィン共重合体であり、ここで、前記エチレン／α−オレフィン共重合体が少なくとも６０モルパーセントのエチレンを有するマルチブロックコポリマーであり、そして以下の基準を有する、物品。
　（ａ）１．７から３．５のＭｗ／Ｍｎを有し、ここで、融点Ｔｍ（℃）および密度ｄ（ｇ／ｃｍ３）の数値は以下の関係に相当する。 
 　　　　Ｔｍ＞−２００２．９＋４５３８．５（ｄ）−２４２２．２（ｄ）２」
　
＜相違点１＞
　本願発明の物品は、「少なくとも２つの層を有する」ものであって、「（ａ）１〜２５％の結晶化度を有する低結晶化度ポリマーを含む低結晶化度層および（ｂ）高結晶化度ポリマーを含む高結晶化度層を含み、物品が伸長後塑性変形を受けることができ、低結晶化度ポリマーがエチレン／α−オレフィン共重合体であ」るのに対して、刊行物１発明の物品は、「単層を有する」ものであって、「（ａ）エチレンを含むブロックコポリマー層を含み、前記エチレンを含むブロックコポリマー層のポリマーがエチレンと、Ｃ３〜２０　α−オレフィンコモノマーのマルチブロックコポリマーであ」るものの、その結晶化度について不明であるし、高結晶化度層を含むものではなく、また、物品が伸長後塑性変形を受けることができるかどうかも不明である点。 
　
＜相違点２＞
　マルチブロックコポリマーが、本願発明では、「１１５℃〜１２５℃の少なくとも１つの融点Ｔｍ（℃）、および０．８７ｇ／ｃｍ３〜０．９５ｇ／ｃｍ３の密度ｄ（ｇ／ｃｍ３）を有し」ているのに対して、刊行物１発明では、融点や密度の具体的数値が不明である点。
　
　
５．各相違点についての検討及び判断
（１）相違点１について
　刊行物２発明は、上記３．（２）カ．に摘示するとおり「少なくとも２つの層を有する物品であって、（ａ）低結晶性ポリマーを含む低結晶性層および（ｂ）高結晶性ポリマーを含む高結晶性層を含み、前記物品が延伸により塑性変形できる、物品。」であって、当該発明は、物品の２つの層を低結晶性層および高結晶性層で構成することや、物品を延伸により塑性変形することを教示している。
　当該刊行物２発明の解決課題は、上記３．（２）ウ．に摘示するとおり、弾性を有するフィルムや繊維は粘着性を有するため、製品への処理をする際に貼り付きの問題が生じるというものである。そして、刊行物２発明は、そのような弾性を有する層に高結晶性ポリマーを含む高結晶性層を設けることで、当該課題を解決している。
　ポリマーにおける弾性は、ポリマーが有する粘弾性の性質に起因するものであることは、当業者にとって自明といえるところ、刊行物１発明のエチレン／α−オレフィン共重合体のポリマー（エチレンと、Ｃ３〜２０　α−オレフィンコモノマーのマルチブロックコポリマー）は、上記３．（１）キ．ないしク．に摘示するように、弾性を有しているから、粘着性も有しているということができ、刊行物２発明の解決課題と同様に、製品へ処理する際に貼り付きの問題が生じるという課題を内在しているといえる。
　さらに、上記３．（２）イ．に摘示するように、刊行物２発明の用途としておむつのバンドが例示されているところ、上記３．（１）ク．に摘示するように、刊行物１発明の用途としておむつのウエストバンドや弾性バンドが含まれており、刊行物１発明及び刊行物２発明は、用途が一致している。
　これらを総合的に考慮すると、用途が一致している刊行物１発明及び刊行物２発明に接した当業者であれば、刊行物１発明が内在している、製品へ処理する際に貼り付きの問題が生じるという課題を解決するように、刊行物２発明の適用を当然に試みたはずであるし、刊行物１発明に刊行物２発明を適用すれば、刊行物１発明のエチレン／α−オレフィン共重合体のポリマーの層に、高結晶化度ポリマーを含む高結晶化度層を設けて、少なくとも２つの層を有する物品を構成し、さらに物品が伸長後塑性変形を受けることができるように構成することになる。
　また、結晶性のポリマーにおいて、ポリマーの結晶化度とポリマーの弾性との間には関連があり、結晶化度が高まれば、弾性が強く、ポリマーの硬度が高くなることは、改めて例示するまでもない周知の技術的事項である。さらに、上記３．（２）オ．に摘示するように、刊行物２には、ポリマーがポリプロピレンではあるものの、低結晶性ポリマーの結晶化度について、上限を２５％、下限を３％とすることの記載がある。
　そして、刊行物１発明のエチレン／α−オレフィン共重合体のポリマーは、上記３．（１）キ．ないしク．に摘示するように、弾性を有するものであるところ、上記のとおり、その弾性はポリマーの結晶化度の影響を受けるから、望みの弾性が得られるように結晶化度を選定することは、数値範囲の最適化にすぎず、具体的に１〜２５％とすることは、当業者にとって格別に困難な事項とはいえない。
　以上のとおりであるから、刊行物１発明の物品を、「少なくとも２つの層を有する」ものとし、「（ａ）１〜２５％の結晶化度を有する低結晶化度ポリマーを含む低結晶化度層および（ｂ）高結晶化度ポリマーを含む高結晶化度層を含み、物品が伸長後塑性変形を受けることができ、低結晶化度ポリマーがエチレン／α−オレフィン共重合体であ」るように構成することは、刊行物１発明及び刊行物２発明に基づいて、当業者が容易に発明できたものである。
　
（２）相違点２について
　上記３．（１）ケ．に摘示するように、刊行物１には、実施例５ないし１０、１４、及び１６ないし１９について、融点が１１５から１２５（℃）の範囲にあり、密度が０．８７５７ないし０．９３４４（ｇ／ｃｍ３）の範囲にあることが示されているところ、これらの融点や密度の数値範囲が、本願発明における上記相違点２に係る数値範囲に含まれることは明らかである。
　刊行物１発明を具体的に実施するにあたり、その融点や密度の範囲について、刊行物１の実施例５ないし１０、１４、及び１６ないし１９と同じ範囲にすることは、当業者が当然に試みることであるから、刊行物１発明について、「１１５℃〜１２５℃の少なくとも１つの融点Ｔｍ（℃）、および０．８７ｇ／ｃｍ３〜０．９５ｇ／ｃｍ３の密度ｄ（ｇ／ｃｍ３）を有」するように構成することは、当業者が容易に想到し得た事項である。
　
　さらに、上記相違点１ないし２を総合的に勘案しても、刊行物１発明及び刊行物２発明から予測できない格別な効果が生じるとはいえない。 
　
　
６．むすび
　したがって、本願発明は、上記刊行物１発明及び刊行物２発明に基づいて当業者が容易に発明をすることができたものであり、特許法第２９条第２項の規定により特許を受けることができないものであるから、他の請求項２ないし５に係る発明について検討するまでもなく、本願は拒絶すべきものである。
　よって、結論のとおり審決する。